ЛИСТ ЭЛЕКТРОТЕХНИЧЕСКОЙ СТАЛИ С ОРИЕНТИРОВАННЫМИ ЗЕРНАМИ

1. Лист электротехнической стали с ориентированными зернами, содержащий в мас.%: 0,005% или меньше С, от 1,0% до 8,0% Si и от 0,005% до 1,0% Mn; один или несколько элементов, выбранных из Nb, Та, V и Zr, так что их общее содержание составляет от 10 до 50 м.д.; и остальное Fe и неизбежные примеси, в котором, по меньшей мере, 10% от содержания Nb, Та, V и Zr находится в виде частиц выделившейся фазы; причем частицы выделившейся фазы имеют средний диаметр (диаметр эквивалентного круга) от 0,02 до 3 мкм; и вторично рекристаллизованные зерна в стальном листе имеют средний размер 5 мм или больше.
2. Лист электротехнической стали с ориентированными зернами по п.1, который дополнительно содержит в мас.%, по меньшей мере, один элемент, выбранный из: от 0,010% до 1,50% Ni, от 0,01% до 0,50% Cr, от 0,01% до 0,50% Cu, от 0,005% до 0,50% Р, от 0,005% до 0,50% Sn, от 0,005% до 0,50% Sb, от 0,005% до 0,50% Bi и от 0,005% до 0,100% Мо.
3. Лист электротехнической стали с ориентированными зернами по п.1 или 2, на поверхности которого образована канавка, имеющая форму сплошной линии или прерывистой линии, шириной от 50 до 1000 мкм, и глубиной от 10 до 50 мкм, и простирающаяся под углом 15° или меньше относительно направления, перпендикулярно направлению прокатки стального листа.
4. Способ получения железного сердечника, включающий резку листа электротехнической стали с ориентированными зернами по любому из указанных выше пп.1-3 с образованием пластин и с последующим пакетированием пластин, без отжига для снятия напряжений.